【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
２層以上からなる編地であって、少なくとも外層が単糸繊度０．２〜３．０デシテックスの仮撚捲縮加工糸から構成されるとともに、該編地の少なくとも１層が４５コース以上／２．５４ｃｍかつ４５ウエール以上／２．５４ｃｍの編目密度を有し、該編地の通気度が５〜５０ｃｃ／ｃｍ2・ｓｅｃであって、吸水加工が施されていることを特徴とする保温編地。
【請求項２】
少なくとも外層が捲縮率３〜４５％の仮撚捲縮加工糸で構成された請求項１に記載の保温編地。
【請求項３】
少なくとも１層の編目密度が５０〜１２５コース／２．５４ｃｍ、かつ５０〜８０ウエール／２．５４ｃｍである請求項１又は請求項２に記載の保温編地。
【請求項４】
少なくとも１層が沸水収縮率１０〜４５％の高収縮糸で構成された請求項１〜３のいずれか１項に記載の保温編地。
【請求項５】
２ｓｅｃ以下の吸水性を有する請求項１〜４のいずれか１項に記載の保温編地。
ここで、該吸水性はＪＩＳ  Ｌ−１９０７に記載された滴下法により測定されたものである。
【請求項６】
少なくとも１層が、伸度５００〜８００％、かつ伸長弾性回復率７０〜９８％の弾性糸で構成された請求項１〜５のいずれか１項に記載の保温編地。
【請求項７】
編地の少なくともどちらか１側面が起毛加工を施された請求項１〜６のいずれか１項に記載の保温編地。
【手続補正２】
【補正対象書類名】明細書
【補正対象項目名】０００７
【補正方法】変更
【補正の内容】
【０００７】
かくして、本発明によれば、
「２層以上からなる編地であって、少なくとも外層が単糸繊度０．２〜３．０デシテックスの仮撚捲縮加工糸から構成されとともに、該編地の少なくとも１層が４５コース以上／２．５４ｃｍかつ４５ウエール以上／２．５４ｃｍの編目密度を有し、該編地の通気度が５〜５０ｃｃ／ｃｍ2・ｓｅｃであって、吸水加工が施されていることを特徴とする保温編地。」が提供される。
【手続補正３】
【補正対象書類名】明細書
【補正対象項目名】００１０
【補正方法】変更
【補正の内容】
【００１０】
まず、本発明の保温編地は２層以上からなるものであり、編地の層数は特に限定されないが、ソフトな風合いを維持しながら多様な機能を付与する上で、外層、内層の２層、若しくは外層、中層、内層の３層が好ましい。かかる各層を構成する繊維の種類としては、ポリエステル、ポリアミド、ポリオレフィン、ポリアクリルニトリルなどの合成繊維を使用することができ、特にポリエステル繊維で全ての層を構成することが好ましい。ここでいうポリエステル繊維としては、テレフタル酸を主たるジカルボン酸成分とし、少なくとも１種のグリコール、好ましくはエチレングリコール、トリメチレングリコール、テトラメチレングリコールなどから選ばれた少なくとも１種のアルキレングリコールを主たるグリコール成分とするポリエステルからなるものである。
【手続補正４】
【補正対象書類名】明細書
【補正対象項目名】００１１
【補正方法】変更
【補正の内容】
【００１１】
次に、本発明の保温編地において、少なくとも外層を構成する仮撚捲縮加工糸の単糸繊度が、０．２〜３．０デシテックス（好ましくは０．３〜１．０デシテックス）の範囲にある必要がある。単糸繊度をかかる範囲内とすることにより、編目のカバー性が向上し、防風効果が得られ易くなるとともに吸水性も向上する。ここで、単糸繊度が０．２デシテックス未満では、編目のカバー性は向上するものの、編地のピリング性及びスナッギング性が悪化し、好ましくない。一方、単糸繊度が３．０デシテックスを越えると編目のカバー性が低下し、編地に防風性を付与しにくくなる。また、総繊度は特に限定はされないが、風合いの点で３０〜１００デシテックスの範囲にあるものが好ましい。
【手続補正５】
【補正対象書類名】明細書
【補正対象項目名】００１２
【補正方法】変更
【補正の内容】
【００１２】
外層を構成するかかる繊維の形態としては、マルチフィラメントでもステープルでもよいが、編目のカバー性を向上させるためには、マルチフィラメントに仮撚捲縮加工を施した仮撚捲縮加工糸が使用される。特に、捲縮率が３〜４５％（特に好ましくは１０〜３０％）の仮撚捲縮加工糸を使用することが好ましい。該捲縮率が３％未満では、捲縮加工糸による編目のカバー効果が十分発現されないおそれがあり、４５％を越える場合には、編地の風合いが低下する傾向にある。なお、かかる仮撚捲縮加工糸は、公知の方法により製造でき、仮撚加工の方法としてスピンドル仮撚、フリクションデイスク仮撚、ベルト仮撚が例示され、いずれの仮撚加工法を選択してもよい。
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】変更
【補正の内容】
【００２８】
［実施例２］
ポリエステル仮撚り捲縮糸（３３デシテックス、単糸数：３６、捲縮率：２０％）をバック、フロント筬に供給し、ポリエーテルエステル弾性（４４デシテックス、単糸数：１、伸度６５０％、弾性回復率８５％）をミドル筬に供給し、ゲージ数２８により、サテン組織（バック：１０／１２、ミドル：１２／１０、フロント：３４／１０による編方）で編成して経編物とし、該経編物を通常の精錬仕上げ工程に供給して編地（目付け：２５９ｇ／ｍ2、編目密度：外層、中層、内層ともに１０３コース／２．５４ｃｍ、５６ウエール／２．５４ｃｍ）を得た。さらに、該編地を染色工程で親水化剤（ポリエチレンテレフタレート−ポリエチレングリコール共重合体）と同浴処理を行うことにより、該編地に吸水性を付与した。
【手続補正８】
【補正対象書類名】明細書
【補正対象項目名】００２９
【補正方法】変更
【補正の内容】
【００２９】
［実施例３］
実施例１と同じ糸使いおよび同じ組織で、密度だけ変えて経編物を編成し、該経編物を通常の精錬仕上げ工程に供給して編地（目付け：２１０ｇ／ｍ2、編目密度：外層、内層ともに１３５コース／２．５４ｃｍ、８１ウエール／２．５４ｃｍ）を得た。さらに、該編地を染色工程で親水化剤（ポリエチレンテレフタレート−ポリエチレングリコール共重合体）と同浴処理を行うことにより、該編地に吸水性を付与した。
【手続補正９】
【補正対象書類名】明細書
【補正対象項目名】００３１
【補正方法】変更
【補正の内容】
【００３１】
以上の実施例１〜３及び比較例１で得られた編地について、防風性の代用特性としての通気度及び吸水性の評価を行った。表１にその結果を示す。
【手続補正１０】
【補正対象書類名】明細書
【補正対象項目名】００３２
【補正方法】変更
【補正の内容】
【００３２】
【表１】
2002363843.tif 000001
【手続補正１１】
【補正対象書類名】明細書
【補正対象項目名】００３３
【補正方法】変更
【補正の内容】
【００３３】
表１に示すように、実施例１、２による編地では、編地表面が、細い単繊度を有する繊維に覆われ、かつ、所定の編目密度であるため、低通気度で防風性に優れた編地が得られた。また、吸水性も良好であった。実施例３による編地では、高密度であるため、やや吸水性に劣る編地となった。一方、比較例１の編地では、吸水性は良好であったが、通気度の大きいものであった。